КАТАЛИТИЧЕСКИЕ КОМПОЗИЦИИ И ИХ ПРИМЕНЕНИЕ В СПОСОБАХ АЛКИЛИРОВАНИЯ АРОМАТИЧЕСКИХ СОЕДИНЕНИЙ

50
3
2
1. Каталитическая композиция, содержащая цеолит и мезопористое связующее, указанным мезопористым связующим является мезопористый оксид металла, который обладает диаметром частиц при медианном значении распределения пор по размерам в образце, большим или равным 20 мкм, где значение диаметра частиц находится при 50% кумулятивного распределения (d), и объемом пор, равным менее 1 см/г, где указанный мезопористый оксид металла обладает содержанием оксида алюминия, большим или равным 75 мас. %, и где указанная каталитическая композиция обладает площадью поверхности, меньшей или равной 300 м/г, определенной в соответствии со стандартом ASTM D4284.
2. Каталитическая композиция по п. 1, в которой указанный цеолит обладает типом каркасной структуры, который включает BEA*, FAU, MOR, MWW и смеси двух или большего количества из них.
3. Каталитическая композиция по п. 2, в которой материал, обладающий указанной каркасной структурой типа ВЕА* представляет собой цеолит бета, материал, обладающий указанной каркасной структурой типа FAU представляет собой фожазит, цеолит Y, USY, Deal-Y, UHP-Y, REY, и смеси двух или большего количества из них, материал, обладающий указанной каркасной структурой типа MOR представляет собой морденит, ТЭА-морденит, ЕММ-34, UZM-14, и смеси двух или большего количества из них, материал, обладающий указанной каркасной структурой типа MWW представляет собой материал группы МСМ-22, выбранный из группы, состоящей из следующих: МСМ-22, PSH-3, SSZ-25, МСМ-36, МСМ-49, МСМ-56, ERB-1, ЕММ-10, ЕММ-Ю-Р, ЕММ-12, ЕММ-13, UZM-8, UZM-8HS, UZM-37, MIT-1, ITQ-1, ITQ-2, ITQ-30, и смеси двух или большего количества из них.
4. Каталитическая композиция по любому предыдущему пункту, в которой указанным мезопористым оксидом металла является любой из следующих: оксид алюминия в форме псевдобемита, аморфный диоксид кремния-оксид алюминия или комбинации двух или большего количества из них.
5. Каталитическая композиция по любому предыдущему пункту, где указанная каталитическая композиция обладает нормированным критическим диаметром пор, равным менее 1 мкм.
6. Каталитическая композиция по любому предыдущему пункту, в которой указанный мезопористый оксид металла обладает содержанием оксида алюминия, составляющим от 75 до 95 мас. %.
7. Каталитическая композиция по любому предыдущему пункту, в которой отношение массы указанного цеолита к массе указанного мезопористого оксида металла находится в диапазоне от 1:99 до 100:0.
8. Способ получения моноалкилированного ароматического соединения, включающий стадию:
(а) введения части потока, содержащего алкилирующееся ароматическое соединение, во взаимодействие с потоком, содержащим алкилирующий реагент, в присутствии катализатора алкилирования при условиях проведения алкилирования с получением выходящего потока продуктов алкилирования, который содержит указанное моноалкилированное ароматическое соединение и полиалкилированное ароматическое соединение, где указанный катализатор алкилирования содержит первую каталитическую композицию по любому из пп. 1-7.
9. Способ по п. 8, в котором указанный катализатор алкилирования дополнительно содержит вторую каталитическую композицию, где указанная вторая каталитическая композиция содержит другой цеолит и другое мезопористое связующее.
10. Способ по п. 9, в котором указанное другое мезопористое связующее, содержащееся в указанной второй каталитической композиции, отличается от указанного мезопористого связующего, содержащегося в указанной первой каталитической композиции.
11. Способ по п. 10, в котором указанный цеолит, содержащийся в указанной первой каталитическая композиция, является таким же, как указанный цеолит, содержащийся в указанной второй каталитической композиции, или отличается от него, или один из указанных цеолитов обладает типом каркасной структуры, который включает BEA*, FAU, MOR, MWW и смеси двух или большего количества из них.
12. Способ по п. 8, в котором указанный катализатор алкилирования используют в каталитической системе, где указанный первый катализатор используют в слое катализатора вместе с одной или большим количеством разных каталитических композиций или где указанный первый катализатор и разные каталитические композиции используют в двух или большем количестве слоев катализатора, которые соединены друг с другом жидкостным каналом.
13. Способ по любому из пп. 8-12, в котором указанным алкилирующимся ароматическим соединением является бензол.
14. Способ по любому из пп. 8-13, в котором указанным алкилирующим реагентом является этилен, указанным моноалкилированным ароматическим соединением является этилбензол и указанным полиалкилированным ароматическим соединением является полиэтилбензол; или в котором указанным алкилирующим реагентом является пропилен, указанным моноалкилированным ароматическим соединением является кумол и указанным полиалкилированным ароматическим соединением является полиизопропилбензол.
50
3
15. Применение мезопористого оксида металла, обладающего диаметром частиц при медианном значении распределения пор по размерам в образце, большим или равным 20 мкм, где значение диаметра частиц находится при 50% кумулятивного распределения пор (d), и объемом пор, равным менее 1 см/г, указанным мезопористым оксидом металла является оксид алюминия в форме псевдобемита или аморфный осажденный диоксид кремния-оксид алюминия и он обладает содержанием оксида алюминия, большим или равным 75 мас. %, в качестве мезопористого связующего для получения каталитической композиции, содержащей цеолит.